(57)【要約】  本発明は、ＬＥＤ封止剤等に用いられるシートであって、耐光性に優れたシートを提供すること、またはサイズの大きな蛍光体粒子を高濃度に含有していてもその光学特性を損なうことなく膜厚の均一性に優れた蛍光体シートを提供することを目的とするものであり、その構成は、一つの形態としては蛍光体の含有量がシート全体の５３重量％以上である蛍光体シートであり、別の形態としては少なくともシリコーン樹脂と、蛍光体と、シリコーン微粒子を含有することを特徴とする蛍光体シートである。
2012081411.tif 000002
【特許請求の範囲】
【請求項１】
蛍光体および樹脂を含有する蛍光体シートであって、蛍光体の含有量がシート全体の５３重量％以上であることを特徴とする蛍光体シート。
【請求項２】
前記蛍光体の含有量がシート全体の５７重量％以上である請求項１記載の蛍光体シート。
【請求項３】
前記蛍光体の含有量がシート全体の６０重量％以上である請求項１記載の蛍光体シート。
【請求項４】
前記シートの膜厚が２００μｍ以下である請求項１〜３のいずれか記載の蛍光体シート。
【請求項５】
前記シートの膜厚が１００μｍ以下である請求項１〜３のいずれか記載の蛍光体シート。
【請求項６】
前記樹脂がシリコーン樹脂である請求項１〜５のいずれかに記載の蛍光体シート。
【請求項７】
前記蛍光体が無機蛍光体である請求項１〜６のいずれかに記載の蛍光体シート。
【請求項８】
少なくともシリコーン樹脂、蛍光体、およびシリコーン微粒子を含有することを特徴とする蛍光体シート。
【請求項９】
前記シリコーン微粒子の平均粒子径が０．０１μｍ以上２μｍ以下である請求項８に記載の蛍光体シート。
【請求項１０】
前記シリコーン微粒子の含有量が、シリコーン樹脂１００重量部に対して１重量部以上２０重量部以下である請求項８または９に記載の蛍光体シート。
【請求項１１】
前記シリコーン微粒子がオルガノシランを縮合することにより得られるシリコーン樹脂である請求項８〜１０のいずれかに記載の蛍光体シート。
【請求項１２】
前記シリコーン微粒子の屈折率ｄ１と、前記シリコーン樹脂の屈折率ｄ２の差が±０．１０未満である請求項８〜１１のいずれかに記載の蛍光体シート。
【請求項１３】
前記蛍光体が粒子状であり、前記蛍光体粒子の平均粒子径が１μｍ以上２０μｍ以下である請求項１〜１２のいずれかに記載の蛍光体シート。
【請求項１４】
前記シリコーン樹脂が、少なくともケイ素原子に結合したアルケニル基を含有する化合物と、ケイ素原子に結合した水素原子を有する化合物のヒドロシリル化反応により形成される付加硬化型シリコーン樹脂である請求項６または８〜１３のいずれかに記載の蛍光体シート。
【請求項１５】
ＬＥＤの表面被覆に用いられる請求項１〜１４のいずれかに記載の蛍光体シート。
【請求項１６】
請求項１〜１５のいずれかに記載の蛍光体シートを硬化させてなる硬化物。
【請求項１７】
請求項１〜１５のいずれかに記載の蛍光体シートまたはその硬化物を有するＬＥＤ。
【請求項１８】
請求項１〜１５のいずれかに記載の蛍光体シートをＬＥＤチップと貼り合わせる工程を含むＬＥＤの製造方法。
【請求項１９】
請求項１〜１５のいずれかに記載の蛍光体シートをＬＥＤチップと貼り合わせる工程と、蛍光体シートを硬化する工程を含むＬＥＤの製造方法。
【請求項２０】
請求項１７記載のＬＥＤを含む発光装置。
【発明の詳細な説明】
【技術分野】
【０００１】
本発明は、ＬＥＤチップの発光波長を変換するための蛍光体シートに関する。
【背景技術】
【０００２】
発光ダイオード（ＬＥＤ、Light Emitting Diode）は、その発光効率の目覚ましい向上を背景とし、低い消費電力、高寿命、意匠性などを特長として液晶ディスプレイ（ＬＣＤ）のバックライト向けや、車のヘッドライト等の車載分野で急激に市場を拡大している。ＬＥＤは環境負荷も低いことから、今後、一般照明分野でも巨大な市場を形成すると期待されている。【０００３】
ＬＥＤの発光スペクトルは、ＬＥＤチップを形成する半導体材料に依存するため、その発光色は限られている。そのため、ＬＥＤを用いてＬＣＤバックライトや一般照明向けの白色光を得るためには、ＬＥＤチップ上にそれぞれのチップに合う蛍光体を設置し、発光波長を変換する必要がある。具体的には、青色を発光するＬＥＤチップ上に黄色蛍光体を設置する方法、青色ＬＥＤチップ上に赤および緑の蛍光体を設置する方法、紫外線を発するＬＥＤチップ上に赤、緑、青の蛍光体を設置する方法などが提案されている。これらの中で、ＬＥＤチップの発光効率やコストの面から、青色ＬＥＤ上に黄色蛍光体を設置する方法、および青色蛍光体上に赤および緑の蛍光体を設置する方法が、現在、最も広く採用されている。【０００４】
ＬＥＤチップ上に蛍光体を設置する具体的な方法の１つとして、ＬＥＤチップを封止するための液状の樹脂中に蛍光体を分散させておく方法が提案されている（例えば、特許文献１〜２参照）。しかし、液状の樹脂中での蛍光体の分散が不均一であると、ＬＥＤチップごとに色ずれが発生してしまう。【０００５】
そこで、あらかじめ蛍光材料が均一に分布したシート状の樹脂層（蛍光体シート）を使用する方法が提案されている（例えば、特許文献３〜８参照）。この方法は、従来実用化されている蛍光体を分散した液状樹脂をＬＥＤチップ上にディスペンスして硬化する方法と比較して、一定量の蛍光体をＬＥＤチップ上に配置することが容易であり、結果として得られる白色ＬＥＤの色や輝度を均一にできる点で優れている。
【先行技術文献】
【特許文献】
【０００６】
【特許文献１】特開平５−１５２６０９号公報
【特許文献２】特開平７−９９３４５号公報
【特許文献３】特許４１４６４０６号公報
【特許文献４】特開２０００−１５６５２８号公報
【特許文献５】特開２００９−２３５３６８号公報
【特許文献６】特開２０１０−１２３８０２号公報
【特許文献７】特許２０１１−１０２００４号公報
【特許文献８】特開２０１０−１５９４１１号公報
【発明の概要】
【発明が解決しようとする課題】
【０００７】
ＬＥＤを一般照明用途に適用するためには、高輝度発光を長時間持続させることが要求される。そのため、ＬＥＤ封止剤には、長時間の発光にも耐えられる耐光性が求められる。しかしながら、従来の蛍光体シートをＬＥＤ封止剤として用いた場合、耐光性が十分でなかった。【０００８】
それは、以下のような理由であると考えられる。一般照明用途に好ましく供されるようなハイパワーＬＥＤの場合、１Ｗ以上といった大きな定格電力を投入できるので、光束（光源からある方向に放射されたすべての光の明るさを表す物理量）が非常に高くなる。よって、単位面積あたりから放出される光の量（輝度）が増加する。蛍光体含有封止剤がこのような光を受けると、蛍光体内部もしくは表面に結晶欠陥が形成される等により、蛍光体が光劣化する。このことが、ＬＥＤの輝度が低下する原因となる。【０００９】
発明者らは、蛍光体シートの耐光性について鋭意検討を進めた結果、蛍光体シートの耐光性を向上させるには、ＬＥＤチップから発生する光による劣化を防止するために、蛍光体シート中の蛍光体濃度を高めることが重要であることを見出した。【００１０】
一方で、蛍光体シートに関する技術には以下のような課題もあった。蛍光体シートをＬＥＤチップに貼り合わせる方法は、前述のように液状蛍光体樹脂を用いるよりも色や輝度を安定させる優れた方法であるが、蛍光体粒子を分散させた樹脂を均一にシート化するのが非常に困難である。シート化の過程で、樹脂液中の蛍光体微粒子の流動性を向上させ、それによって作製されるシートの膜厚均一性を向上させるためには蛍光体粒子の粒子径を１μｍ未満程度まで小さくすることが好ましい。しかし、蛍光体粒子は粒子径を小さくするにつれて表面欠陥の割合が増加し、発光効率が低下してしまう。また現在ＬＥＤ用途で使われている無機蛍光体はいずれも非常に高硬度であるために粉砕により十分粒子径の小さい粒子を製造すること自体が困難である。従って、白色ＬＥＤ用途で用いられる蛍光体は、粒子径が数μｍから１０μｍ前後のサイズの蛍光体粒子が用いられている。【００１１】
このため、ＬＥＤチップに貼り合わせる蛍光体シートとしては、そのようなサイズの大きい蛍光体粒子を高濃度で含有しつつ、その分散が均一でさらに膜厚が均一なシートを製造することが求められる。【００１２】
しかし、これまでのＬＥＤ用蛍光体シートは、このような課題に対して十分な考察がなされておらず、そのような膜厚が均一なシートは実現されていなかった。粒子を分散した塗布液の流動性を改善するためには通常、粒子径の異なる粒子を少量添加することなどが有効な場合がある。例えば特許文献８では蛍光体シートに、シートの強度向上の目的でシリカの微粒子を添加することが開示されている。このような微粒子の添加は、蛍光体シート作製用の塗布液の流動性を向上させ、蛍光体シートの膜厚均一性を向上させる可能性がある一方で、シリコーン樹脂の透明性を損なってしまう。シリコーン樹脂中に組成の異なるシリカやアルミナを添加すると、光線の散乱が生じて透過率を低下させ、結果として、ＬＥＤ素子の波長変換シートとして用いた場合には輝度が低下する、あるいは輝度にむらが発生するなどの問題があった。【００１３】
上記課題に鑑み、本発明の一つの形態は、ＬＥＤ封止剤等に用いられるシートであって、耐光性に優れたシートを提供することを目的とする。また、本発明の別の形態は、サイズの大きな蛍光体粒子を高濃度に含有していてもその光学特性を損なうことなく膜厚の均一性に優れた蛍光体シートを提供することを目的とする。
【課題を解決するための手段】
【００１４】
本発明の一つの形態は、蛍光体シート中の蛍光体の含有量を一定以上に増やすことで、ＬＥＤチップから発生する光による劣化を防止しようとするものである。すなわち、本発明の一つの形態は、蛍光体シートであって、蛍光体の含有量がシート全体の５３重量％以上であることを特徴とする蛍光体シートである。【００１５】
また、本発明の別の形態は、少なくともシリコーン樹脂と、蛍光体と、シリコーン微粒子を含有することを特徴とする蛍光体シートである。
【発明の効果】
【００１６】
本発明の一つの形態によれば、耐光性に優れた蛍光体シートを提供することができる。また、本発明の別の形態によれば、蛍光体粒子を高濃度に含有しつつ、光学特性に優れ膜厚が均一な蛍光体シートが得られ、また蛍光体シートをＬＥＤ素子の波長変換シートとして用いた場合、輝度や色むらのない優れた品質のＬＥＤ発光装置が得られる。
【図面の簡単な説明】
【００１７】
【図１】フリップチップタイプのＬＥＤチップの一例を示す概略図
【図２】フェイスアップタイプのＬＥＤチップの一例を示す概略図
【図３】フェイスアップタイプのＬＥＤチップの一例を示す概略図
【発明を実施するための形態】
【００１８】
本発明において蛍光体シートとは、蛍光体と樹脂が含まれるシートを指す。
【００１９】
最初に、耐光性について説明する。耐光性とはＬＥＤチップから生じる光に対する耐性を示す。耐光性は、ＬＥＤの連続点灯時における輝度低下によって評価することができる。
【００２０】
ＬＥＤの劣化は、主としてＬＥＤチップから放射される光によって次第に蛍光体内部もしくは表面に結晶欠陥が形成される等により、蛍光体が光劣化することで生じる。特に照明用途のハイパワーＬＥＤではＬＥＤチップが高光束、高輝度のため、蛍光体の光劣化が激しく、ＬＥＤの寿命が大きな問題となる。
【００２１】
本発明の一つの形態は、蛍光体の含有量がシート全体の５３重量％以上である蛍光体シートに関する。また、蛍光体の含有量は、シート全体の５７重量％以上であることが好ましく、６０重量％以上であることがより好ましい。シート中の蛍光体含有量を前記範囲とすることで、シートの耐光性を高めることができる。なお、蛍光体含有量の上限は特に規定されないが、作業性に優れたシートが作成しやすいという観点から、シート全体の９５重量％以下であることが好ましく、９０重量％以下であることがより好ましく、８５重量％以下であることがさらに好ましく、８０重量％以下であることが特に好ましい。
【００２２】
本発明における蛍光体シート中の蛍光体含有率は、作製済みのシートや、それを搭載したＬＥＤ発光装置からも求めることが可能である。例えば、蛍光体シートを樹脂で包埋して切断し、断面を研磨した試料を作製し、その露出した断面を走査型電子顕微鏡（ＳＥＭ）で観測することにより、樹脂部分と蛍光体粒子部分を明確に判別することが可能である。その断面像の面積比から、シート全体に占める蛍光体粒子の体積比率を正確に測定することが可能である。シートを形成する樹脂および蛍光体の比重が明らかな場合は、体積比率をそれぞれの比重で除することにより蛍光体がシートに占める重量比率を計算することができる。樹脂や蛍光体の組成が明らかでない場合には、蛍光体シートの断面を高分解能の顕微赤外分光やＩＰＣ発光分析で分析することで組成を判別できる。組成が明らかになれば、樹脂や蛍光体の物質固有の比重は相当程度の正確さで推定できるので、これを用いて重量比率を求めることができる。また、蛍光体シートを搭載したＬＥＤ発光装置の場合も、ＬＥＤ発光装置を分解して、蛍光体シート部分を取り出し、同様の手法で断面観察することにより蛍光体シートに占める蛍光体の重量比率を求めることができる。このような手法により、蛍光体シート作製時の仕込比率が明らかでない場合にも、上記の方法や、その他公知の分析方法により、作製済みのシート及びそれを搭載したＬＥＤ発光装置から蛍光体シート中の蛍光体重量比率を確認することが可能である。
【００２３】
本発明の蛍光体シートは、後に詳しく説明するように、ＬＥＤの表面被覆用途に特に好ましく用いられる。その際、シート中の蛍光体の含有量が上記範囲であることで、優れた性能を示すＬＥＤ発光装置を得ることができる。
【００２４】
本発明の蛍光体シートは、蛍光体含有量が多いことから、膜厚が厚い場合でも耐光性に優れる。一方で、シートの耐熱性を高める観点からは、シートの膜厚は２００μｍ以下であることが好ましく、１００μｍ以下であることがより好ましく、５０μｍ以下であることがさらに好ましい。
【００２５】
以下に、本発明の蛍光体シート組成と作製方法について説明する。本発明の蛍光体シートは主として蛍光体と樹脂を含有する。必要に応じその他の成分を含んでいてもよい。
【００２６】
（蛍光体）
蛍光体は、ＬＥＤチップから放出される光を吸収して波長を変換し、ＬＥＤチップの光と異なる波長の光を放出するものである。これにより、ＬＥＤチップから放出される光の一部と、蛍光体から放出される光の一部とが混合して、白色を含む多色系のＬＥＤが得られる。具体的には、青色系ＬＥＤにＬＥＤからの光によって黄色系の発光色を発光する蛍光体を光学的に組み合わせることによって、単一のＬＥＤチップを用いて白色系を発光させることができる。
【００２７】
上述のような蛍光体には、緑色に発光する蛍光体、青色に発光する蛍光体、黄色に発光する蛍光体、赤色に発光する蛍光体等の種々の蛍光体がある。本発明に用いられる具体的な蛍光体としては、無機蛍光体、有機蛍光体、蛍光顔料、蛍光染料等公知の蛍光体が挙げられる。有機蛍光体としては、アリルスルホアミド・メラミンホルムアルデヒド共縮合染色物やペリレン系蛍光体等を挙げることができ、長期間使用可能な点からペリレン系蛍光体が好ましく用いられる。本発明に特に好ましく用いられる蛍光物質としては、無機蛍光体が挙げられる。以下に本発明に用いられる無機蛍光体について記載する。
【００２８】
緑色に発光する蛍光体として、例えば、ＳｒＡｌ２Ｏ４：Ｅｕ、Ｙ２ＳｉＯ５：Ｃｅ，Ｔｂ、ＭｇＡｌ１１Ｏ１９：Ｃｅ，Ｔｂ、Ｓｒ７Ａｌ１２Ｏ２５：Ｅｕ、（Ｍｇ、Ｃａ、Ｓｒ、Ｂａのうち少なくとも１以上）Ｇａ２Ｓ４：Ｅｕなどがある。
【００２９】
青色に発光する蛍光体として、例えば、Ｓｒ５（ＰＯ４）３Ｃｌ：Ｅｕ、（ＳｒＣａＢａ）５（ＰＯ４）３Ｃｌ：Ｅｕ、（ＢａＣａ）５（ＰＯ４）３Ｃｌ：Ｅｕ、（Ｍｇ、Ｃａ、Ｓｒ、Ｂａのうち少なくとも１以上）２Ｂ５Ｏ９Ｃｌ：Ｅｕ，Ｍｎ、（Ｍｇ、Ｃａ、Ｓｒ、Ｂａのうち少なくとも１以上）（ＰＯ４）６Ｃｌ２：Ｅｕ，Ｍｎなどがある。
【００３０】
緑色から黄色に発光する蛍光体として、少なくともセリウムで賦活されたイットリウム・アルミニウム酸化物蛍光体、少なくともセリウムで賦括されたイットリウム・ガドリニウム・アルミニウム酸化物蛍光体、少なくともセリウムで賦活されたイットリウム・アルミニウム・ガーネット酸化物蛍光体、及び、少なくともセリウムで賦活されたイットリウム・ガリウム・アルミニウム酸化物蛍光体などがある（いわゆるＹＡＧ系蛍光体）。具体的には、Ｌｎ３Ｍ５Ｏ１２：Ｒ（Ｌｎは、Ｙ、Ｇｄ、Ｌａから選ばれる少なくとも１以上である。Ｍは、Ａｌ、Ｃａの少なくともいずれか一方を含む。Ｒは、ランタノイド系である。）、（Ｙ１−ｘＧａｘ）３（Ａｌ１−ｙＧａｙ）５Ｏ１２：Ｒ（Ｒは、Ｃｅ、Ｔｂ、Ｐｒ、Ｓｍ、Ｅｕ、Ｄｙ、Ｈｏから選ばれる少なくとも１以上である。０＜ｘ＜０．５、０＜ｙ＜０．５である。）を使用することができる。
【００３１】
赤色に発光する蛍光体として、例えば、Ｙ２Ｏ２Ｓ：Ｅｕ、Ｌａ２Ｏ２Ｓ：Ｅｕ、Ｙ２Ｏ３：Ｅｕ、Ｇｄ２Ｏ２Ｓ：Ｅｕなどがある。
【００３２】
また、現在主流の青色ＬＥＤに対応し発光する蛍光体としては、Ｙ３（Ａｌ，Ｇａ）５Ｏ１２：Ｃｅ，（Ｙ,Ｇｄ）３Ａｌ５Ｏ１２：Ｃｅ，Ｌｕ３Ａｌ５Ｏ１２：Ｃｅ，Ｙ３Ａｌ５Ｏ１２：ＣｅなどのＹＡＧ系蛍光体、Ｔｂ３Ａｌ５Ｏ１２：ＣｅなどのＴＡＧ系蛍光体、（Ｂａ，Ｓｒ）２ＳｉＯ４：Ｅｕ系蛍光体やＣａ３Ｓｃ２Ｓｉ３Ｏ１２：Ｃｅ系蛍光体、（Ｓｒ，Ｂａ，Ｍｇ）２ＳｉＯ４：Ｅｕなどのシリケート系蛍光体、（Ｃａ，Ｓｒ）２Ｓｉ５Ｎ８：Ｅｕ、（Ｃａ，Ｓｒ）ＡｌＳｉＮ３：Ｅｕ、ＣａＳｉＡｌＮ３：Ｅｕ等のナイトライド系蛍光体、Ｃａｘ（Ｓｉ，Ａｌ）１２（Ｏ，Ｎ）１６：Ｅｕなどのオキシナイトライド系蛍光体、さらには（Ｂａ，Ｓｒ，Ｃａ）Ｓｉ２Ｏ２Ｎ２：Ｅｕ系蛍光体、Ｃａ８ＭｇＳｉ４Ｏ１６Ｃｌ２：Ｅｕ系蛍光体、ＳｒＡｌ２Ｏ４：Ｅｕ，Ｓｒ４Ａｌ１４Ｏ２５：Ｅｕ等の蛍光体が挙げられる。
【００３３】
これらの中では、ＹＡＧ系蛍光体、ＴＡＧ系蛍光体、シリケート系蛍光体が、発光効率や輝度などの点で好ましく用いられる。
【００３４】
上記以外にも、用途や目的とする発光色に応じて公知の蛍光体を用いることができる。
【００３５】
蛍光体は粒子状のものを好ましく用いることができる。蛍光体の平均粒子径は、特に制限はないが、Ｄ５０が０．０５μｍ以上のものが好ましく、３μｍ以上のものがより好ましい。また、Ｄ５０が３０μｍ以下のものが好ましく、２０μｍ以下のものがより好ましい。ここで本発明において平均粒子径とはメジアン径、すなわちＤ５０のことをいう。蛍光体シートに含まれる蛍光体のＤ５０は、シート断面の走査型電子顕微鏡（ＳＥＭ）による測定画像を画像処理して粒径分布を求め、そこから得られる体積基準粒度分布において、小粒径側からの通過分積算５０％の粒子径をメジアン径Ｄ５０とする方法で測定する。この方法で求められるＤ５０の値は、蛍光体粉末を直接観察した場合よりも小さい値となるが、本発明における蛍光体の平均粒子径は上記の測定方法で求められる値と定義される。Ｄ５０が前記範囲であると、蛍光体シート中の蛍光体の分散性が良好で、安定な発光が得られる。
【００３６】
なお、上記のＤ５０の値が蛍光体粉末を直接観察した場合よりも小さい値となる理由は、粉末を直接観察した場合には正しく直径が測定されるが、蛍光体シートの断面を測定した場合には蛍光体粒子が必ず赤道面で切断されているとは限らないからである。蛍光体粒子が球状であり、その任意の場所で切断されると仮定すると、その見かけの直径は、理論上は真の直径の７８．５％となる（直径１の円の面積と一辺１の正方形の面積の比に相当）。実際には蛍光体粒子は真球ではないので、経験的にはおおよそ７０％〜８５％となる。
【００３７】
（樹脂）
本発明に使用される樹脂は、蛍光体を内部に含有させる樹脂であり、最終的にシートを形成する。よって、内部に蛍光体を均質に分散させられるものであり、シート形成できるものであれば、いかなる樹脂でも構わない。具体的には、シリコーン樹脂、エポキシ樹脂、ポリアリレート樹脂、ＰＥＴ変性ポリアリレート樹脂、ポリカーボネート樹脂（ＰＣ）、環状オレフィン、ポリエチレンテレフタレート樹脂（ＰＥＴ）、ポリメチルメタアクリレート樹脂（ＰＭＭＡ）、ポリプロピレン樹脂（ＰＰ）、変性アクリル（サンジュレー 鐘淵化学）、ポリスチレン樹脂（ＰＥ）及びアクリルニトリル・スチレン共重合体樹脂（ＡＳ）等が挙げられる。本発明においては、透明性の面からシリコーン樹脂やエポキシ樹脂が好ましく用いられる。更に耐熱性の面から、シリコーン樹脂が特に好ましく用いられる。
【００３８】
本発明で用いられるシリコーン樹脂としては、硬化型シリコーンゴムが好ましい。一液型、二液型（三液型）のいずれの液構成を使用してもよい。硬化型シリコーンゴムには、空気中の水分あるいは触媒によって縮合反応を起こすタイプとして脱アルコール型、脱オキシム型、脱酢酸型、脱ヒドロキシルアミン型などがある。また、触媒によってヒドロシリル化反応を起こすタイプとして付加反応型がある。これらのいずれのタイプの硬化型シリコーンゴムを使用してもよい。特に、付加反応型のシリコーンゴムは硬化反応に伴う副成物がなく、硬化収縮が小さい点、加熱により硬化を早めることが容易な点でより好ましい。
【００３９】
付加反応型のシリコーンゴムは、一例として、ケイ素原子に結合したアルケニル基を含有する化合物と、ケイ素原子に結合した水素原子を有する化合物のヒドロシリル化反応により形成される。このような材料としては、ビニルトリメトキシシラン、ビニルトリエトキシシラン、アリルトリメトキシシラン、プロペニルトリメトキシシラン、ノルボルネニルトリメトキシシラン、オクテニルトリメトキシシラン等のケイ素原子に結合したアルケニル基を含有する化合物と、メチルハイドロジェンポリシロキサン、ジメチルポリシロキサン-ＣＯ-メチルハイドロジェンポリシロキサン、エチルハイドロジェンポリシロキサン、メチルハイドロジェンポリシロキサン-ＣＯ-メチルフェニルポリシロキサン等のケイ素原子に結合した水素原子を有する化合物のヒドロシリル化反応により形成されるものが挙げられる。また、他にも、例えば特開２０１０−１５９４１１号公報に記載されているような公知のものを利用することができる。
【００４０】
また、市販されているものとして、一般的なＬＥＤ用途のシリコーン封止材を使用することも可能である。具体例としては、東レ・ダウコーニング社製のＯＥ−６６３０Ａ／Ｂ、ＯＥ−６３３６Ａ／Ｂや信越化学工業株式会社製のＳＣＲ−１０１２Ａ／Ｂ、ＳＣＲ−１０１６Ａ／Ｂなどがある。
【００４１】
本発明の蛍光体シート作製用のシリコーン樹脂組成物において、その他の成分として、常温での硬化を抑制してポットライフを長くするためにアセチレンアルコールなどのヒドロシリル化反応遅延剤を配合することが好ましい。また、本発明の効果が損なわれない範囲で、必要に応じてフュームドシリカ、ガラス粉末、石英粉末等の微粒子、酸化チタン、酸化ジルコニア、チタン酸バリウム、酸化亜鉛等の無機充填剤や顔料、難燃剤、耐熱剤、酸化防止剤、分散剤、溶剤、シランカップリング剤やチタンカップリング剤などの接着性付与剤等を配合してもよい。
【００４２】
特に、蛍光体シートの表面平滑性の点から、蛍光体シート作製用のシリコーン樹脂組成物には低分子量のポリジメチルシロキサン成分、シリコーンオイルなどを添加することが好ましい。このような成分は、全体組成物に対して、１００〜２，０００ｐｐｍ添加することが好ましく、５００〜１，０００ｐｐｍ添加することがさらに好ましい。
【００４３】
蛍光体シートを形成するに当たり、蛍光体シート形成用材料の蛍光体を含有した樹脂液をまず作製するが、樹脂液中の蛍光体粒子が高濃度であると樹脂液の流動性が悪くなる。それによって、得られた蛍光体シート中の蛍光体粒子の分布が不均一になり、また流動性が悪いために塗工に支障をきたし膜厚が不均一になる。これらが不均一であると最終的なＬＥＤを用いた発光装置の輝度や白色光の色が不均一になる。本発明によれば、シリコーン微粒子を含有することにより樹脂液の流動性が大幅に向上し、その結果得られる蛍光体シートの膜厚均一性が大きく向上する。
【００４４】
また、本発明の別の形態は、シリコーン樹脂、蛍光体、およびシリコーン微粒子を含有する蛍光体シートに関する。ここでシリコーン樹脂および蛍光体としては上記説明と同様のものが好ましく用いられる。また、シリコーン微粒子を含有することは、蛍光体シート中の蛍光体濃度を高めるためには非常に好ましい。
【００４５】
本発明における蛍光体シートに含有されるシリコーン微粒子は、シリコーン樹脂およびまたはシリコーンゴムからなる微粒子が好ましい。特に、オルガノトリアルコキシシランやオルガノジアルコキシシラン、オルガノトリアセトキシシラン、オルガノジアセトキシシラン、オルガノトリオキシムシラン、オルガノジオキシムシランなどのオルガノシランを加水分解し、次いで縮合させる方法により得られるシリコーン微粒子が好ましい。
【００４６】
オルガノトリアルコキシシランとしては、メチルトリメトキシシラン、メチルトリエトキシシラン、メチルトリ−ｎ−プロキシシラン、メチルトリ−ｉ−プロキシシラン、メチルトリ−ｎ−ブトキシシラン、メチルトリ−ｉ−ブトキシシラン、メチルトリ−ｓ−ブトキシシラン、メチルトリ−ｔ−ブトキシシラン、エチルトリメトキシシラン、ｎ−プロピルトリメトキシシラン、ｉ−プロピルトリメトキシシラン、ｎ−ブチルトリブトキシシラン、ｉ−ブチルトリブトキシシラン、ｓ−ブチルトリメトキシシラン、ｔ−ブチルトリブトキシシラン、N−β（アミノエチル）γ−アミノプロピルトリメトキシシラン、γ−グリシドキシプロピルトリメトキシシラン、ビニルトリメトキシシラン、フェニルトリメトキシシランなどが例示される。
【００４７】
オルガノジアルコキシシランとしては、ジメチルジメトキシシラン、ジメチルジエトキシシラン、メチルエチルジメトキシシラン、メチルエチルジエトキシシラン、ジエチルジエトキシシラン、ジエチルジメトキシシラン、３−アミノプロピルメチルジエトキシシラン、Ｎ−（２−アミノエチル）−３−アミノプロピルメチルジメトキシシラン、Ｎ−（２−アミノエチル）−３−アミノイソブチルメチルジメトキシシラン、Ｎ−エチルアミノイソブチルメチルジエトキシシラン、（フェニルアミノメチル）メチルジメトキシシラン、ビニルメチルジエトキシシランなどが例示される。
【００４８】
オルガノトリアセトキシシランとしては、メチルトリアセトキシシラン、エチルトリアセトキシシラン、ビニルトリアセトキシシランなどが例示される。
【００４９】
オルガノジアセトキシシランとしては、ジメチルジアセトキシシラン、メチルエチルジアセトキシシラン、ビニルメチルジアセトキシシラン、ビニルエチルジアセトキシシランなどが例示される。
【００５０】
オルガノトリオキシムシランとしては、メチルトリスメチルエチルケトオキシムシラン、ビニルトリスメチルエチルケトオキシムシラン、オルガノジオキシムシランとしては、メチルエチルビスメチルエチルケトオキシムシランなどが例示される。
【００５１】
このような粒子は、具体的には、特開昭63-77940号公報で報告されている方法、特開平6-248081号公報で報告されている方法、特開2003-342370号公報で報告されている方法、特開平4-88022号公報で報告されている方法などにより得ることができる。また、オルガノトリアルコキシシランやオルガノジアルコキシシラン、オルガノトリアセトキシシラン、オルガノジアセトキシシラン、オルガノトリオキシムシラン、オルガノジオキシムシランなどのオルガノシランおよび／またはその部分加水分解物をアルカリ水溶液に添加し、加水分解・縮合させ粒子を得る方法や、水あるいは酸性溶液にオルガノシランおよび／またはその部分加水分解物を添加し、該オルガノシランおよび／またはその部分加水分解物の加水分解部分縮合物を得た後、アルカリを添加し縮合反応を進行させ粒子を得る方法、オルガノシランおよび／またはその加水分解物を上層にし、アルカリまたはアルカリと有機溶媒の混合液を下層にして、これらの界面で該オルガノシランおよび／またはその加水分解物を加水分解・重縮合させて粒子を得る方法なども知られており、これらいずれの方法においても、本発明で用いられる粒子を得ることができる。
【００５２】
これらの中で、オルガノシランおよび／またはその部分加水分解物を加水分解・縮合させ、球状オルガノポリシルセスキオキサン微粒子を製造するにあたり、特開2003-342370号公報で報告されているような反応溶液内に高分子分散剤を添加する方法により得られたシリコーン粒子を用いることが好ましい。
【００５３】
また、粒子を製造するに当たり、オルガノシランおよび／またはその部分加水分解物を加水分解・縮合させ、酸性水溶液に溶媒中で保護コロイドとして作用する高分子分散剤及び塩を存在させた状態で、オルガノシランおよび／またはその加水分解物を添加し加水分解物を得た後、アルカリを添加し縮合反応を進行させることにより製造したシリコーン粒子を用いることもできる。
【００５４】
高分子分散剤は、水溶性高分子であり、溶媒中で保護コロイドとして作用するものであれば合成高分子、天然高分子のいずれでも使用できるが、具体的にはポリビニルアルコール、ポリビニルピロリドンなどを例示することができる。高分子分散剤の添加方法としては、反応初液に予め添加する方法、オルガノトリアルコキシシランおよび／またはその部分加水分解物と同時に添加する方法、オルガノトリアルコキシシランおよび／またはその部分加水分解物を加水分解部分縮合させた後に添加する方法が例示でき、これらの何れの方法を選ぶこともできる。ここで、高分子分散剤の添加量は、反応液容量１重量部に対して５×１０−７〜１０−２重量部の範囲が好ましく、この範囲であると粒子同士の凝集が起きにくい。
【００５５】
シリコーン微粒子に含まれる有機置換基としては、好ましくはメチル基およびフェニル基であり、これら置換基の含有量によりシリコーン微粒子の屈折率を調整することができる。ＬＥＤ発光装置の輝度を低下させないためにバインダー樹脂であるシリコーン樹脂を通る光を散乱させずに使用したい場合には、シリコーン微粒子の屈折率ｄ１と、当該シリコーン微粒子および蛍光体以外の成分による屈折率ｄ２の屈折率差が小さい方が好ましい。シリコーン粒子の屈折率ｄ１と、シリコーン粒子および蛍光体以外の成分による屈折率ｄ２の屈折率の差は、０．１０未満であることが好ましく、０．０３以下であることがさらに好ましい。このような範囲に屈折率を制御することにより、シリコーン粒子とシリコーン組成物の界面での反射・散乱が低減され、高い透明性、光透過率が得られ、ＬＥＤ発光装置の輝度を低下させることがない。
【００５６】
屈折率の測定は、全反射法としては、Abbe屈折計、Pulfrich屈折計、液浸型屈折計、液浸法、最小偏角法などが用いられるが、シリコーン組成物の屈折率測定には、Abbe屈折計、シリコーン粒子の屈折率測定には、液浸法が有用である。
【００５７】
また、上記屈折率差を制御するための手段としては、シリコーン粒子を構成する原料の量比を変えることにより調整可能である。すわなち、例えば、原料であるメチルトリアルコキシシランとフェニルトリアルコキシシランの混合比を調整し、メチル基の構成比を多くすることで、１．４に近い低屈折率化することが可能であり、逆に、フェニル基の構成比を多くすることで、比較的高屈折率化することが可能である。
【００５８】
本発明において、シリコーン微粒子の平均粒子径は、メジアン径（Ｄ５０）で表し、この平均粒径は下限としては０．０１μｍ以上であることが好ましく、０．０５μｍ以上であることがさらに好ましい。また、上限としては２．０μｍ以下であることが好ましく、１．０μｍ以下であることがさらに好ましい。平均粒子径が０．０１μｍ以上であれば粒子径を制御した粒子を製造することが容易であり、また２．０μｍ以下であることで蛍光体シートの光学特性が良好となる。また、平均粒子径が０．０１μｍ以上２．０μｍ以下であることで、蛍光体シート製造用樹脂液の流動性向上効果が十分に得られる。また、単分散で真球状の粒子を用いることが好ましい。本発明において、シリコーン微粒子の平均粒子径すなわちメジアン径（Ｄ５０）および粒度分布は、ＳＥＭ観察によって測定することができる。ＳＥＭによる測定画像を画像処理して粒径分布を求め、そこから得られる粒度分布において、小粒径側からの通過分積算５０％の粒子径をメジアン径Ｄ５０として求める。この方法であれば、シリコーン微粒子そのものの平均粒径を求めるのと同様の方法で、蛍光体シートとしてからその断面ＳＥＭを観察してシリコーン微粒子の粒径分布を求め、そこから得られる体積基準粒度分布において、小粒径側からの通過分積算５０％の粒子径をメジアン径Ｄ５０として求めることも可能である。この場合も蛍光体粒子の場合と同様に、蛍光体シートの断面ＳＥＭ画像から求めたシリコーン微粒子平均粒子径は真の平均粒子径に比較して理論上は７８．５％、実際にはおおよそ７０％〜８５％の値となる。
【００５９】
シリコーン微粒子の含有量としては、シリコーン樹脂１００重量部に対して、下限としては１重量部以上であることが好ましく、２重量部以上であることがさらに好ましい。また、上限としては２０重量部以下であることが好ましく、１０重量部以下であることがさらに好ましい。シリコーン微粒子を１重量部以上含有することで、特に良好な蛍光体分散安定化効果が得られ、一方、２０重量部以下の含有により、シリコーン組成物の粘度を過度に上昇させることがない。
【００６０】
シリコーン樹脂、蛍光体、およびシリコーン微粒子を含有する蛍光体シートにおける蛍光体粒子の含有量が蛍光体シート全体の５３重量％以上であることは、本発明のさらに好ましい形態である。蛍光体粒子の含有量は、蛍光体シート全体の５７重量％以上であることが好ましく、６０重量％以上であることがより好ましい。また、蛍光体粒子の含有量の上限は特に規定されないが、蛍光体シート全体の９５重量％以下であることが好ましく、９０重量％以下であることがより好ましく、８５重量％以下であることがさらに好ましく、８０重量％以下であることが特に好ましい。
【００６１】
さらに、本発明における蛍光体シート全般に共通する内容について以下に説明する。
【００６２】
本発明における蛍光体シートの膜厚は、ＪＩＳ  Ｋ７１３０（１９９９）プラスチック−フィルム及びシート−厚さ測定方法における機械的走査による厚さの測定方法Ａ法に基づいて測定される膜厚（平均膜厚）のことをいう。また、膜厚は特に断らない場合は一の位を四捨五入した値で表す。
【００６３】
ＬＥＤは小さな空間で大量の熱が発生する環境にあり、特に、ハイパワーＬＥＤの場合、発熱が顕著である。このような発熱によって蛍光体の温度が上昇することでＬＥＤの輝度が低下する。したがって、発生した熱をいかに効率良く放熱するかが重要である。本発明においては、シート膜厚を前記範囲とすることで耐熱性に優れたシートを得ることができる。また、シート膜厚にばらつきがあると、ＬＥＤチップごとに蛍光体量に違いが生じ、結果として、発光スペクトル（色温度、輝度、色度）にばらつきが生じる。従って、シート膜厚のばらつきは、好ましくは±５％以内、さらに好ましくは±３％以内である。なお、ここでいう膜厚ばらつきとは、ＪＩＳ  Ｋ７１３０（１９９９）プラスチック−フィルム及びシート−厚さ測定方法における機械的走査による厚さの測定方法Ａ法に基づいて膜厚を測定し、下記に示す式にて算出される。
【００６４】
より具体的には、機械的走査による厚さの測定方法Ａ法の測定条件を用いて、市販されている接触式の厚み計などのマイクロメーターを使用して膜厚を測定して、得られた膜厚の最大値あるいは最小値と平均膜厚との差を計算し、この値を平均膜厚で除して１００分率であらわした値が膜厚ばらつきＢ（％）となる。
【００６５】
膜厚ばらつきＢ（％）＝｛（最大膜厚ズレ値＊−平均膜厚）／平均膜厚｝×１００
＊最大膜厚ズレ値は膜厚の最大値または最小値のうち平均膜厚との差が大きい方を選択する。
【００６６】
（シートの作製方法）
本発明の蛍光体シートの作製方法を説明する。なお、以下は一例であり蛍光体シートの作製方法はこれに限定されない。まず、シート形成用の塗布液として蛍光体を樹脂に分散した溶液（以下「シート作製用樹脂液」という）を作製する。シート作製用樹脂液は蛍光体と樹脂を適当な溶媒中で混合することによって得られる。付加反応型シリコーン樹脂を用いる場合、ケイ素原子に結合したアルケニル基を含有する化合物と、ケイ素原子に結合した水素原子を有する化合物を混合すると、室温でも硬化反応が始まることがある。そこで、さらにアセチレン化合物などのヒドロシリル化反応遅延剤をシート作製用樹脂液に配合して、ポットライフを延長することも可能である。また、添加剤として塗布膜安定化のための分散剤やレベリング剤、シート表面の改質剤としてシランカップリング剤等の接着補助剤等をシート作製用樹脂液に混合することも可能である。また、シリコーン微粒子やその他のシリカやアルミナなどの無機粒子をシート作製用樹脂液に混合することも可能である。
【００６７】
粘度を調整するために溶媒を添加する必要がある場合には、流動状態の樹脂の粘度を調整できるものであれば、溶媒の種類は特に限定されない。例えば、トルエン、メチルエチルケトン、メチルイソブチルケトン、ヘキサン、ヘプタン、シクロヘキサン、アセトン、テルピネオール、ブチルカルビトール、ブチルカルビトールアセテート、グライム、ジグライム等が挙げられる。
【００６８】
これらの成分を所定の組成になるよう調合した後、ホモジナイザー、自公転型攪拌機、３本ローラー、ボールミル、遊星式ボールミル、ビーズミル等の撹拌・混練機で均質に混合分散することで、シート作製用樹脂液が得られる。混合分散後、もしくは混合分散の過程で、真空もしくは減圧条件下で脱泡することも好ましく行われる。
【００６９】
次に、シート作製用樹脂液を基板上に塗布し、乾燥させる。塗布は、リバースロールコーター、ブレードコーター、スリットダイコーター、ダイレクトグラビアコーター、オフセットグラビアコーター、リバースロールコーター、ブレードコーター、キスコーター、スクリーン印刷、ナチュラルロールコーター、エアーナイフコーター、ロールブレードコーター、バリバーロールブレードコーター、トゥーストリームコーター、ロッドコーター、ワイヤーバーコーター、アプリケーター、ディップコーター、カーテンコーター、スピンコーター、ナイフコーター等により行うことができる。シート膜厚の均一性を得るためにはスリットダイコーターで塗布することが好ましい。また、本願蛍光体シートはスクリーン印刷やグラビア印刷、平版印刷などの印刷法を用いても作製することもできる。特にスクリーン印刷が好ましく用いられる。
【００７０】
シートの作製に用いられる基板としては、公知の金属、フィルム、ガラス、セラミック、紙等を使用することができる。具体的には、アルミニウム（アルミニウム合金も含む）、亜鉛、銅、鉄などの金属板や箔、セルロースアセテート、ポリエチレンテレフタレート（ＰＥＴ）、ポリエチレン、ポリエステル、ポリアミド、ポリイミド、ポリスチレン、ポリプロピレン、ポリカーボネート、ポリビニルアセタール、アラミド、ポリフェニレンサルファイドなどのプラスチックのフィルム、プラスチック（ポリエチレン、ポリプロピレン、ポリスチレンなど）がラミネート、コーティングされた紙、上記の如き金属がラミネートもしくは蒸着された紙もしくはプラスチックフイルムなどが挙げられる。これらの中でも、経済性、取り扱い性の面でＰＥＴフィルムが好ましい。また、樹脂の硬化に高温を必要とする場合は、耐熱性の面でポリイミドフィルムが好ましい。シートの剥離のし易さから、基板は、あらかじめ表面が離型処理されていてもよい。また、基板が金属版の場合、表面にクロム系やニッケル系などのメッキ処理やセラミック処理されていてもよい。
【００７１】
基板の膜厚は特に制限はないが、下限としては４０μｍ以上が好ましく、６０μｍ以上がより好ましい。また、上限としては５０００μｍ以下が好ましく、３０００μｍ以下がより好ましい。
【００７２】
シートの乾燥は熱風乾燥機や赤外線乾燥機等の一般的な加熱装置を用いて行うことができる。シートの加熱硬化には、熱風乾燥機や赤外線乾燥機等の一般的な加熱装置が用いられる。この場合、加熱硬化条件は、通常、４０〜２５０℃で１分〜５時間、好ましくは１００℃〜２００℃で２分〜３時間である。
【００７３】
シートにはＬＥＤチップとの接着性を高めるための粘着層が設けられていてもよい。粘着層の材料としては特に制限はないが、一般的なゴム系、アクリル系、ウレタン系、シリコーン系粘着剤などが挙げられる。どのようなものを用いても良いが、耐熱性、絶縁性、透明性に適した粘着剤としてはシリコーン系粘着剤が有用である。
【００７４】
シートには保護フィルムが設けられていてもよい。保護フィルムの材料としては特に制限はないが、セルロースアセテート、ポリエチレンテレフタレート（ＰＥＴ）、ポリエチレン、ポリエステル、ポリアミド、ポリイミド、ポリスチレン、ポリプロピレン、ポリカーボネート、ポリビニルアセタール、アラミド、ポリフェニレンサルファイドなどのプラスチックのフィルム、プラスチック（ポリエチレン、ポリプロピレン、ポリスチレンなど）がラミネート、コーティングされた紙、上記の如き金属がラミネートもしくは蒸着された紙もしくはプラスチックフイルムなどが挙げられる。また、保護フィルムはシリコーン系やフッ素系など公知の離型剤により離型処理されていてもよい。
【００７５】
本発明の蛍光体シートが適用できるＬＥＤチップとしては、フェイスアップタイプのＬＥＤチップやフリップチップタイプのＬＥＤチップなどが挙げられるが、特に好ましくはフリップチップタイプのＬＥＤチップである。フリップチップタイプのＬＥＤチップは発光効率が高く、放熱性も高い。したがって、本発明の蛍光体シートを用いることで、耐光性に優れた照明用途のハイパワーＬＥＤ作製が容易になる。
【００７６】
本発明の蛍光体シートを用いてＬＥＤ発光装置を製造する方法について説明する。なお、以下の説明は一例であり製造方法はこれらに限られない。フリップチップタイプのＬＥＤチップに適用する場合は、まず、ＬＥＤチップの大きさに合わせて蛍光体シートを小片化する。小片化はダイシングにより行うことができる。保護フィルムを有する場合は、剥離してから小片化してもよいし、保護フィルムごと小片化してもよい。
【００７７】
次に、保護フィルムを有する場合はこれを剥離してから、ＬＥＤチップの電極形成面とは反対側の面（光取り出し面）に小片化したシートを貼り合わせる。このとき、蛍光体シートは半硬化状態でもよいし、あらかじめ硬化されていてもよい。貼り合わせには接着剤を使用することが好ましく、公知のダイボンド剤や接着剤、例えばアクリル樹脂系、エポキシ樹脂系、ウレタン樹脂系、シリコーン樹脂系、変性シリコーン樹脂系、フェノール樹脂系、ポリイミド系、ポリビニルアルコール系、ポリメタクリレート樹脂系、メラミン樹脂系、ユリア樹脂系の接着剤を使用することができる。蛍光体シートが粘着剤を有する場合はそれを利用してもよい。また、半硬化された蛍光体シートの場合は、加熱による硬化を利用してもよい。また、蛍光体シートが硬化後に熱軟化性を有する場合には、熱融着により接着させることも可能である。
【００７８】
その後、ＬＥＤチップの電極と回路基板の配線を公知の方法で電気的に接続することにより、発光装置を得ることができる。ＬＥＤチップが発光面側に電極を有する場合には、ＬＥＤチップを、発光面を上にしてダイボンド材などで回路基板に固定した後、ＬＥＤチップ上面の電極と回路基板の配線をワイヤーボンディングで接続する。また、ＬＥＤチップが発光面の反対面に電極パッドを有するフリップチップタイプである場合には、ＬＥＤチップの電極面を回路基板の配線と対抗させ、一括接合で接続する。
【００７９】
蛍光体シートが半硬化状態でＬＥＤチップと貼り合わせられていた場合は、この電気的接続の前もしくは後の好適なタイミングで硬化させることができる。例えば、フリップチップタイプを一括接合させる場合に熱圧着の接合を行う場合にはその加熱により同時に蛍光体シートを硬化させてもよい。また、ＬＥＤチップと回路基板を接続したパッケージをより大きな回路基板上に表面実装する場合には、半田リフローでハンダ付けを行うと同時に蛍光体シートを硬化させても良い。
【００８０】
蛍光体シートが硬化された状態でＬＥＤチップと貼り合わせられる場合には、ＬＥＤチップと貼り合わせ後に硬化過程を設ける必要はない。蛍光体シートが硬化された状態でＬＥＤチップと貼り合わせられる場合とは、例えば、硬化した蛍光体シートに別途接着層を有する場合や、硬化後に熱融着性を有する蛍光体シートの場合などである。
【００８１】
蛍光体シートはＬＥＤチップの封止剤を兼ねてもよいが、蛍光体シートを貼りつけたＬＥＤチップをさらに公知のシリコーン樹脂等を透光性封止材として用いて封止することもできる。また、透光性封止材でＬＥＤチップを封止したあとに、封止材上に蛍光体シートを貼り付けて使用することも可能である。
【００８２】
また、フェイスアップタイプのＬＥＤチップに適用する場合は、上記と同様に蛍光体シートを小片化した後、ＬＥＤチップの光取り出し面に貼り合わせる。蛍光体シートが半硬化状態の場合は、貼り合わせた後、シートを硬化させる。ここで、フェイスアップタイプのＬＥＤチップでは光取り出し面に少なくとも一方の電極が形成されており、この電極からは後述のようにワイヤーボンディング等により導通が取られる。したがって、蛍光体シートは少なくとも電極の一部が露出するように貼り合わせる。もちろん、光取り出し部分だけに貼り合わせてもよい。この場合、蛍光体シートは電極の一部が露出する様にパターン化することができる。
【００８３】
その後、ＬＥＤチップの光取り出し面とは反対側の面を回路基板に固定し、ワイヤーボンディング等の公知の方法でＬＥＤチップと回路基板を電気的に接続することにより、発光装置を得ることができる。
【００８４】
また、その他の変形例として、基板に実装された状態のＬＥＤチップに対し、小片化した蛍光体シートを貼り付けてもよい。また、逆に、蛍光体シートに複数のＬＥＤチップを貼り付けてからダイシングによりシート付きＬＥＤチップごとに小片化してもよい。また、ＬＥＤチップを表面に作りこんだ半導体ウェハーに、小片化していない蛍光体シートを貼り付け、その後、半導体ウェハーと蛍光体シートを一括して個辺化（ダイシング）することも可能である。
【００８５】
本発明の蛍光体シートを用いて得られるＬＥＤチップが適用できる発光装置は特に制限はなく、テレビ、パソコン、携帯電話、ゲーム機などに用いられるディスプレイのバックライトや、車のヘッドライト等の車載分野、一般照明等に幅広く適用できる。
【実施例】
【００８６】
以下に、本発明を実施例により具体的に説明する。ただし、本発明はこれらに限定されるものではない。【００８７】
＜平均粒子径測定＞
合成したシリコーン微粒子および購入した蛍光体粒子の平均粒子径測定は、各蛍光体シートサンプルの断面ＳＥＭを測定しそこから得られた画像から算出した。蛍光体シートの断面を、走査型電子顕微鏡（日立ハイテクノロジーズ高分解能電界放射型走査電子顕微鏡Ｓ−４８００）にて観察した。得られた画像を解析ソフト（Image version6.2）を用いて解析し、粒子直径分布を求めた。粒子直径分布において小粒径側からの通過分積算５０％の粒子径をメジアン径（Ｄ５０）として求めた。【００８８】
＜相関色温度、輝度測定および耐光性テスト＞
各蛍光体シートを青色ＬＥＤ素子に搭載した発光装置に４００ｍＡの電流を流してＬＥＤチップを点灯させ、瞬間マルチ測光システム（ＭＣＰＤ−３０００、大塚電子社製）を用いて、試験開始直後の相関色温度および輝度を測定した。各蛍光体シートの１種類につきそれぞれ別個に１００個のＬＥＤ発光装置を作製し、１００個中の平均値、最大値、最小値を求め、下記の式からばらつきを評価した。【００８９】
相関色温度ばらつき（Ｋ）＝相関色温度最大ズレ値＊−平均相関色温度
＊相関色温度最大ズレ値は相関色温度の最大値または最小値のうち平均との差が大きい方を選択する。【００９０】
輝度ばらつき（ｃｄ／ｍ２）＝輝度最大ズレ値＊−平均輝度
＊輝度最大ズレ値は輝度の最大値または最小値のうち平均との差が大きい方を選択する。【００９１】
その後、ＬＥＤチップを点灯させた状態で放置し、３００時間経過後の輝度を同様にして測定して、下記式により輝度保持率を算出することで耐光性を評価した。輝度保持率が高いほど、耐光性に優れていることを示す。評価Ｂ以上であれば実用上問題なく、評価Ａ以上であれば実用上優れている。【００９２】
輝度保持率Ｉ（％）＝（３００時間経過後の輝度／試験開始直後の輝度）×１００
（少数第１位を四捨五入）
Ｓ：保持率  ９５％以上  耐光性が非常に良好
Ａ：保持率  ９０〜９４％  耐光性が良好
Ｂ：保持率  ８０〜８９％  耐光性が実用上問題ない
Ｃ：保持率  ５０〜７９％  耐光性が悪い
Ｄ：保持率  ４９％以下  耐光性が著しく悪い  
＜耐熱性テスト＞
各蛍光体シートを用いた発光装置にＬＥＤ表面温度が室温（２５℃）〜１７０℃になるよう電流を流してＬＥＤチップを点灯させ、瞬間マルチ測光システム（ＭＣＰＤ−３０００、大塚電子社製）を用いて輝度を測定した。室温（２５℃）と１７０℃の場合の輝度を測定し、下記式により輝度保持率を算出することで耐熱性を評価した。輝度保持率が高いほど、耐熱性に優れていることを示す。評価Ｂ以上であれば実用上問題なく、評価Ａ以上であれば実用上優れている。【００９３】
輝度保持率ＩＩ（％）＝（表面温度１７０℃の場合の輝度／室温（２５℃）の場合の輝度）×１００
（少数第１位を四捨五入）
Ｓ：保持率  ９０％以上    耐熱性が非常に良好
Ａ：保持率  ８１〜８９％  耐熱性が良好
Ｂ：保持率  ５１〜８０％  耐熱性が実用上問題ない
Ｃ：保持率  ５０％以下    耐熱性が悪い。【００９４】
＜膜厚測定＞
蛍光体シートを作製する離型ＰＥＴフィルム（“セラピール”ＢＬＫ：東レフィルム加工株式会社製）の所定位置を予めマイクロメーターで膜厚測定し、マーキングしておいた。蛍光体シートを作製後、マーキング部分を再びマイクロメーターで測定し、得られた膜厚から、先に測定しておいた離型ＰＥＴフィルムの膜厚を差し引くことで蛍光体シートの膜厚を得た。膜厚は、１１０ｍｍ角のシートを測定サンプルとして、１０ｍｍ間隔で碁盤目状に１００点測定し、それぞれのサンプルの最大値、最小値、平均値を求め、下記式により膜厚ばらつきＢを求めた。【００９５】
膜厚ばらつきＢ（％）＝｛（最大膜厚ズレ値＊−平均膜厚）／平均膜厚｝×１００
＊最大膜厚ズレ値は膜厚の最大値または最小値のうち平均膜厚との差が大きい方を選択する。【００９６】
（シリコーン微粒子の合成）
＜シリコーン微粒子１＞
２L四つ口丸底フラスコに攪拌機、温度計、環流管、滴下ロートを取り付け、フラスコに、界面活性剤としてポリエーテル変性シロキサン“BYK333”を１ppm含む２．５％のアンモニア水２Lを入れ、３００rpmで攪拌しつつ、オイルバスにて昇温した。内温５０℃に到達したところで滴下ロートからメチルトリメトキシシランとフェニルトリメトキシシランの混合物（２３／７７mol%）２００ｇを３０分かけ滴下した。そのままの温度で、さらに６０分間撹拌を続けた後、酢酸（試薬特級）約５ｇを添加、撹拌混合した後、濾過を行った。濾過器上の生成粒子に水６００mLを２回、メタノール２００mLを１回添加し、濾過、洗浄を行った。濾過器上のケークを取り出し、解砕後、１０時間かけ凍結乾燥することにより、白色粉末６０ｇを得た。得られた粒子は、ＳＥＭで観察したところ単分散球状微粒子であった。この微粒子を液浸法により屈折率測定した結果、１．５４であった。この粒子を断面ＴＥＭで観察した結果、粒子内が単一構造の粒子であることが確認できた。【００９７】
＜シリコーン微粒子２＞
２L四つ口丸底フラスコに攪拌機、温度計、環流管、滴下ロートを取り付け、フラスコに、界面活性剤としてポリエーテル変性シロキサン“BYK333”を７ppm含む２．５％のアンモニア水２Lを入れ、３００rpmで攪拌しつつ、オイルバスにて昇温した。内温５０℃に到達したところで滴下ロートからメチルトリメトキシシランとフェニルトリメトキシシランの混合物（２３／７７mol%）２００ｇを３０分かけ滴下した。そのままの温度で、さらに６０分間撹拌を続けた後、酢酸（試薬特級）約５ｇを添加、撹拌混合した後、濾過を行った。濾過器上の生成粒子に水６００mLを２回、メタノール２００mLを１回添加し、濾過、洗浄を行った。濾過器上のケークを取り出し、解砕後、１０時間かけ凍結乾燥することにより、白色粉末４０ｇを得た。得られた粒子は、ＳＥＭで観察したところ単分散球状微粒子であった。この微粒子を液浸法により屈折率測定した結果、１．５４であった。この粒子を断面ＴＥＭで観察した結果、粒子内が単一構造の粒子であることが確認できた。【００９８】
＜シリコーン微粒子３＞
１L四つ口丸底フラスコに攪拌機、温度計、環流管、滴下ロートを取り付け、フラスコにpH１２．５（２５℃）の苛性ソーダ水溶液６００ｇを入れ、３００rpmで攪拌しつつ、オイルバスにて昇温した。内温５０℃に到達したところで滴下ロートからメチルトリメトキシシランとフェニルトリメトキシシランの混合物（２３／７７mol%）６０ｇを２０分かけ滴下した。そのままの温度で、さらに３０分間撹拌を続けた後、中和剤として１０％酢酸水溶液１６．５ｇを添加、撹拌混合した後、濾過を行った。濾過器上の生成粒子に水３００mLを３回、メタノール２００mLを１回添加し、濾過、洗浄を行った。濾過器上のケークを取り出し、１５０℃、２時間乾燥すること白色粉末１５ｇを得た。得られた粒子は、ＳＥＭで観察したところ単分散球状微粒子であった。この微粒子を液浸法により屈折率測定した結果、１．５４であった。この粒子を断面ＴＥＭで観察した結果、粒子内が単一構造の粒子であることが確認できた。【００９９】
＜シリコーン微粒子４＞
２L四つ口丸底フラスコに攪拌機、温度計、環流管、滴下ロートを取り付け、フラスコに２．５％のアンモニア水２Lを入れ、３００rpmで攪拌しつつ、オイルバスにて昇温した。内温５０℃に到達したところで滴下ロートからメチルトリメトキシシランとフェニルトリメトキシシランの混合物（２３／７７mol%）２００ｇを３０分かけ滴下した。そのままの温度で、さらに６０分間撹拌を続けた後、酢酸（試薬特級）約５ｇを添加、撹拌混合した後、濾過を行った。濾過器上の生成粒子に水６００mLを２回、メタノール２００mLを１回添加し、濾過、洗浄を行った。濾過器上のケークを取り出し、解砕後、１０時間かけ凍結乾燥することにより、白色粉末８０ｇを得た。得られた粒子はＳＥＭで観察したところ単分散球状微粒子であった。この微粒子を液浸法により屈折率測定した結果、１．５４であった。この粒子を断面ＴＥＭで観察した結果、粒子内が単一構造の粒子であることが確認できた。【０１００】
＜シリコーン微粒子５＞
１L四つ口丸底フラスコに攪拌機、温度計、環流管、滴下ロートを取り付け、フラスコにpH１２．５（２５℃）の苛性ソーダ水溶液６００ｇを入れ、２００rpmで攪拌しつつ、オイルバスにて昇温した。内温５０℃に到達したところで滴下ロートからメチルトリメトキシシランとフェニルトリメトキシシランの混合物（２３／７７mol%）６０ｇを２０分かけ滴下した。そのままの温度で、さらに３０分間撹拌を続けた後、中和剤として１０％酢酸水溶液１６．５ｇを添加、撹拌混合した後、濾過を行った。濾過器上の生成粒子に水３００mLを３回、メタノール２００mLを１回添加し、濾過、洗浄を行った。濾過器上のケークを取り出し、１５０℃、２時間乾燥することで、白色粉末１０ｇを得た。得られた粒子はＳＥＭで観察したところ単分散球状微粒子であった。この微粒子を液浸法により屈折率測定した結果、１．５２であった。この粒子を断面ＴＥＭで観察した結果、粒子内が単一構造の粒子であることが確認できた。【０１０１】
＜シリコーン微粒子６＞
２L四つ口丸底フラスコに攪拌機、温度計、環流管、滴下ロートを取り付け、フラスコに、界面活性剤としてポリエーテル変性シロキサン“BYK333”を１ppm含む２．５％のアンモニア水２Lを入れ、３００rpmで攪拌しつつ、オイルバスにて昇温した。内温５０℃に到達したところで滴下ロートからメチルトリメトキシシラン２００ｇを３０分かけ滴下した。そのままの温度で、さらに６０分間撹拌を続けた後、酢酸（試薬特級）約５ｇを添加、撹拌混合した後、濾過を行った。濾過器上の生成粒子に水６００mLを２回、メタノール２００mLを１回添加し、濾過、洗浄を行った。濾過器上のケークを取り出し、解砕後、１０時間かけ凍結乾燥することにより、白色粉末６０ｇを得た。得られた粒子は、ＳＥＭで観察したところ単分散球状微粒子であった。この微粒子を液浸法により屈折率測定した結果、１．４６であった。この粒子を断面ＴＥＭで観察した結果、粒子内が単一構造の粒子であることが確認できた。【０１０２】
＜シリコーン微粒子７＞
２L四つ口丸底フラスコに攪拌機、温度計、環流管、滴下ロートを取り付け、フラスコに、界面活性剤としてポリエーテル変性シロキサン“BYK333”を１ppm含む２．５％のアンモニア水２Lを入れ、３００rpmで攪拌しつつ、オイルバスにて昇温した。内温５０℃に到達したところで滴下ロートからメチルトリメトキシシランとフェニルトリメトキシシランの混合物（２５／７５mol%）２００ｇを３０分かけ滴下した。そのままの温度で、さらに６０分間撹拌を続けた後、酢酸（試薬特級）約５ｇを添加、撹拌混合した後、濾過を行った。濾過器上の生成粒子に水６００mLを２回、メタノール２００mLを１回添加し、濾過、洗浄を行った。濾過器上のケークを取り出し、解砕後、１０時間かけ凍結乾燥することにより、白色粉末６０ｇを得た。得られた粒子は、ＳＥＭで観察したところ単分散球状微粒子であった。この微粒子を液浸法により屈折率測定した結果、１．５２であった。この粒子を断面ＴＥＭで観察した結果、粒子内が単一構造の粒子であることが確認できた。【０１０３】
＜シリコーン微粒子８＞
２L四つ口丸底フラスコに攪拌機、温度計、環流管、滴下ロートを取り付け、フラスコに、界面活性剤としてポリエーテル変性シロキサン“BYK333”を１ppm含む２．５％のアンモニア水２Lを入れ、３００rpmで攪拌しつつ、オイルバスにて昇温した。内温５０℃に到達したところで滴下ロートからメチルトリメトキシシランとフェニルトリメトキシシランの混合物（８０／２０mol%）２００ｇを３０分かけ滴下した。そのままの温度で、さらに６０分間撹拌を続けた後、酢酸（試薬特級）約５ｇを添加、撹拌混合した後、濾過を行った。濾過器上の生成粒子に水６００mLを２回、メタノール２００mLを１回添加し、濾過、洗浄を行った。濾過器上のケークを取り出し、解砕後、１０時間かけ凍結乾燥することにより、白色粉末６０ｇを得た。得られた粒子は、ＳＥＭで観察したところ単分散球状微粒子であった。この微粒子を液浸法により屈折率測定した結果、１．５７であった。この粒子を断面ＴＥＭで観察した結果、粒子内が単一構造の粒子であることが確認できた。【０１０４】
（実施例１）
容積３００ｍｌのポリエチレン製容器を用いて、シリコーン樹脂として“ＯＥ−６６３０Ａ／Ｂ” （東レ・ダウコーニング社製）を４７重量％、蛍光体として“ＮＹＡＧ−０２”（Ｉｎｔｅｍａｔｉｘ社製：ＣｅドープのＹＡＧ系蛍光体、比重：４．８ｇ／ｃｍ３、Ｄ５０：７μｍ）を５３重量％の比率で混合した。【０１０５】
その後、遊星式撹拌・脱泡装置“マゼルスターＫＫ−４００”（クラボウ製）を用い、１０００ｒｐｍで２０分間撹拌・脱泡してシート作製用樹脂液を得た。スリットダイコーターを用いてシート作製用樹脂液を“セラピール”ＢＬＫ（東レフィルム加工株式会社製）上に塗布し、１３０℃で２時間加熱、乾燥して膜厚２００μｍの蛍光体シートを得た。その後、蛍光体シートをダイシング装置によって１ｍｍ角に小片化した。更に小片化した蛍光体シート上にダイボンドペースト“ＥＮ−４９００ＧＣ”（日立化成工業株式会社製）を塗布した後、１ｍｍ角のフリップチップタイプ青色ＬＥＤチップが実装された基板のチップ表面にダイボンドペースト塗布面が接触するようにシートを配置し、密着させた。ホットプレート上で１００℃で１分間加熱してダイボンドペーストを硬化させた。封止剤として“ＯＥ−６６３０Ａ／Ｂ” （東レ・ダウコーニング社製）を用いて封止し、発光装置を得た（図１）。得られた発光装置について前述した耐光性テストを行った結果、輝度保持率Ｉ（％）が８８％となり、実用上問題ない結果が得られた（表１）。また、前述の耐熱テストを行った結果、輝度保持率ＩＩ（％）も８３％となり良好な結果が得られた（表１）。【０１０６】
（実施例２〜４）−シート膜厚の効果−
表１に記載のシート膜厚に変更した以外は実施例１と同様の操作で樹脂を作製し、評価を行った。結果を表１に示す。これらの実施例から、シート膜厚が２００μｍ以下であると、良好な耐光性と良好な耐熱性を両立できることが分かった。【０１０７】
（実施例５〜１０）−蛍光体含有量の効果−
表１に記載の蛍光体含有量に変更した以外は実施例１と同様の操作で蛍光体シートを作製し、評価を行った。結果を表１に示す。耐光性テスト、耐熱性テストともに良好な結果であり、特に耐熱性テストでは非常に良好な結果であった。これらの実施例から、蛍光体含有量がシート全体の５７重量％以上であると、シートの耐光性により優れており、シート全体の６０重量％以上であると、シートの耐光性に特に優れていることが分かった。【０１０８】
（実施例１１）−シリコーン樹脂の変更−
シリコーン樹脂を“ＯＥ−６３３６Ａ／Ｂ” （東レ・ダウコーニング社製）に変更した以外は、実施例５と同様の操作で蛍光体シートを作製し、評価を行った。結果を表１に示す。耐光性テストは実用上問題ない結果であり、耐熱性テストは非常に良好な結果であった。【０１０９】
（実施例１２）−シリコーン樹脂の変更−
シリコーン樹脂を“ＯＥ−６３３６Ａ／Ｂ” （東レ・ダウコーニング社製）に変更した以外は、実施例８と同様の操作で蛍光体シートを作製し、評価を行った。結果を表１に示す。耐光性テスト、耐熱性テストともに非常に良好な結果であった。【０１１０】
（比較例１〜４）
表２に記載の蛍光体含有量及びシート膜厚に変更した以外は実施例１と同様の操作で蛍光体シートを作製し、評価を行った。結果を表２に示す。いずれも、耐光性テストが不十分な結果であった。【０１１１】
（実施例１３）−無機蛍光体の変更−
無機蛍光体を“Ｒ６６３４”（Ｉｎｔｅｍａｔｉｘ社製：ナイトライド系蛍光体、比重：３．０ｇ／ｃｍ３、Ｄ５０：１５．５μｍ）に変更した以外は実施例８と同様の操作で蛍光体シートを作製し、評価を行った。結果を表３に示す。耐光性テスト、耐熱性テストともに非常に良好な結果であった。
（実施例１４）−無機蛍光体の変更−
無機蛍光体を“Ｇ２０６０”（ Ｉｎｔｅｍａｔｉｘ社製：Ｅｕドープのシリケート系蛍光体、比重：５．１ｇ／ｃｍ３、Ｄ５０：１５．５μｍ）に変更した以外は実施例８と同様の操作で蛍光体シートを作製し、評価を行った。結果を表３に示す。耐光性テスト、耐熱性テストともに非常に良好な結果であった。【０１１２】
（実施例１５）−無機蛍光体の変更−
無機蛍光体を“ＥＹ４２５４”（ Ｉｎｔｅｍａｔｉｘ社製：Ｅｕドープのシリケート系蛍光体、比重：４．７１ｇ／ｃｍ３、Ｄ５０：１５．５μｍ）に変更した以外は実施例８と同様の操作で蛍光体シートを作製し、評価を行った。結果を表３に示す。耐光性テスト、耐熱性テストともに非常に良好な結果であった。【０１１３】
（実施例１６〜１９）−青色ＬＥＤチップ変更と蛍光体含有量の効果−
表３に記載の蛍光体含有量、シート膜厚に変更した以外は実施例１と同様の操作で蛍光体シートを作製した後、蛍光体シートをダイシング装置によって１ｍｍ角に小片化した。更に小片化した蛍光体シート上にダイボンドペースト“ＥＮ−４２７０Ｋ２”（日立化成工業株式会社製）を塗布した後、１ｍｍ角のフェイスアップタイプ青色ＬＥＤチップが実装された基板のチップ表面にダイボンドペースト塗布面が接触するようにシートを配置し、密着させた。ホットプレート上で１００℃で１分間加熱してダイボンドペーストを硬化させた。封止剤として“ＯＥ−６６３０Ａ／Ｂ” （東レ・ダウコーニング社製）を用いて封止し、発光装置を得た（図２）。得られた発光装置について前述した耐光性テスト、耐熱テストを行った結果を表３に示す。いずれも、耐光性テスト、耐熱性テストともに実用上問題ないかそれ以上に良好な結果であり、特に耐熱性テストでは非常に良好な結果であった。また、これらの実施例から、蛍光体含有量がシート全体の５７重量％以上であると、シートの耐光性により優れており、シート全体の６０重量％以上であると、シートの耐光性に特に優れていることが分かった。【０１１４】
（実施例２０〜２３）−青色ＬＥＤチップ変更と蛍光体含有量の効果−
表３に記載の蛍光体含有量、シート膜厚に変更した以外は実施例１と同様の操作で蛍光体シートを作製した後、蛍光体シートをダイシング装置によって１ｍｍ角に小片化した。更に小片化した蛍光体シート上にダイボンドペースト“ＥＮ−４２７０Ｋ２”（日立化成工業株式会社製）を塗布した後、１ｍｍ角のフェイスアップタイプ青色ＬＥＤチップが実装された基板のチップ表面にダイボンドペースト塗布面が接触するようにシートを配置し、密着させた。ホットプレート上で１００℃で１分間加熱してダイボンドペーストを硬化させた。封止剤として“ＯＥ−６６３０Ａ／Ｂ” （東レ・ダウコーニング社製）を用いて封止し、発光装置を得た（図３）。得られた発光装置について前述した耐光性テスト、耐熱テストを行った結果を表３に示す。いずれも、耐光性テスト、耐熱性テストともに実用上問題ないかそれ以上に良好な結果であり、特に耐熱性テストでは非常に良好な結果であった。また、これらの実施例から、蛍光体含有量がシート全体の５７重量％以上であると、シートの耐光性により優れており、シート全体の６０重量％以上であると、シートの耐光性に特に優れていることが分かった。【０１１５】
（比較例５〜７）
表４に記載の無機蛍光体、蛍光体含有量及びシート膜厚に変更した以外は実施例１と同様の操作で蛍光体シートを作製し、評価を行った。結果を表４に示す。いずれも、耐光性テストが不十分な結果であった。【０１１６】
（比較例８）
表４に記載の蛍光体含有量、シート膜厚に変更した以外は実施例１６と同様の操作で発光装置を作製し、評価を行った。結果を表４に示す。耐光性テストが不十分な結果であった。【０１１７】
（比較例９）
表４に記載の蛍光体含有量、シート膜厚に変更した以外は実施例２０と同様の操作で発光装置を作製し、評価を行った。結果を表４に示す。耐熱性テストは良好な結果であったが、耐光性テストが不十分な結果であった。【０１１８】
―シリコーン微粒子含有量の効果―
（実施例２４）
容積３００ｍｌのポリエチレン製容器を用いて、シリコーン樹脂として“ＯＥ−６６３０Ａ／Ｂ” （東レ・ダウコーニング社製、屈折率１．５３）を３９．８重量％、蛍光体として“ＮＹＡＧ−０２”（Ｉｎｔｅｍａｔｉｘ社製：ＣｅドープのＹＡＧ系蛍光体、比重：４．８ｇ／ｃｍ３）を６０重量％、シリコーン微粒子１を０．２重量部の比率で混合した。【０１１９】
その後、遊星式撹拌・脱泡装置“マゼルスターＫＫ−４００”（クラボウ製）を用い、１０００ｒｐｍで２０分間撹拌・脱泡してシート溶液を得た。スリットダイコーターを用いてシート溶液を“セラピール”ＢＬＫ（東レフィルム加工株式会社製）上に塗布し、１３０℃で２時間加熱、乾燥して平均膜厚約１００μｍの蛍光体シートを得た。得られた蛍光体シートの断面ＳＥＭを観察し、得られた画像から蛍光体とシリコーン微粒子の平均粒子径（Ｄ５０）を求めたところ、蛍光体粒子の平均粒子径は７μｍ、シリコーン微粒子の平均粒子径は０．５μｍであった。【０１２０】
得られた蛍光体シートを１１０ｍｍ□にカッティングし、端部から５ｍｍの点を起点に縦横１０ｍｍピッチで１００箇所の膜厚を測定した。結果は表５に示した。【０１２１】
（実施例２５〜２９）
シリコーン微粒子１の配合比を表５の通り変化させて実施例２４と同様に蛍光体シートを作製し、断面ＳＥＭ測定と膜厚測定を行った。結果は表５に示した。【０１２２】
（実施例３０）
シリコーン微粒子を添加せずに実施例２４と同様に蛍光体シートを作製し、断面ＳＥＭ測定と膜厚測定を行った。結果は表５に示した。【０１２３】
実施例２４〜２９は、いずれも膜厚均一性に優れていた。シリコーン微粒子を添加しなかった実施例３０は、スリットダイコーターでの口金からの吐出性が安定せず、膜厚ばらつきがやや大きかった。【０１２４】
―シリコーン微粒子の粒子径、組成による影響―
（実施例３１〜３７）
シリコーン樹脂、蛍光体、シリコーン微粒子の配合比は実施例２７と同様に、シリコーン微粒子の種類を表６のとおり変化させて、実施例２４と同様の手順で蛍光体シートを作製した。得られた蛍光体シートの断面ＳＥＭ測定と膜厚ばらつきを測定し、実施例２７で得られた蛍光体シートと共に青色ＬＥＤに搭載して発光させたときの相関色温度ばらつきと輝度のばらつきを評価した。結果は表６に示した。【０１２５】
（実施例３０，３８）
シリコーン微粒子を添加しない実施例３０、およびシリコーン微粒子の代わりにシリカ微粒子（アドマテックス社“アドマファイン”ＳＯ−Ｅ２）を添加した実施例３８に関して実施例３１〜３７と同様に蛍光体シートを作製し、断面ＳＥＭ測定と膜厚ばらつき、相関色温度ばらつき、輝度ばらつきを評価した。シリコーン微粒子を添加しない実施例３０では、膜厚ばらつきだけでなく相関色温度、輝度も実施例２７，３１〜３７と比較して大きい。またシリカ微粒子を添加した実施例３８は、膜厚ばらつきおよび相関色温度ばらつきはシリコーン微粒子を添加した実施例２７および３１〜３７と比較して遜色ないが、輝度のばらつきが大きい。シリカ微粒子はシリコーン微粒子と比較して、シリコーン樹脂中での光の散乱が大きい事によるものと推測される。【０１２６】
（実施例３９〜４２）
実施例２７と同じ材料を用いて、蛍光体含有量を変化させて実施例２４と同様の方法で蛍光体シートを作成した。シリコーン微粒子１の含有量は、シリコーン樹脂とシリコーン微粒子の合計量に対して１０重量％となるようにした。実施例２７，３９〜４２に関して、断面ＳＥＭ測定と、膜厚、相関色温度、輝度のばらつき、および耐光性と耐熱性を輝度保持率で評価した。結果を表７に示す。【０１２７】
いずれのサンプルもばらつきが少なく優れた特性を示し、実施例２７，３９，４０，４２に関しては優れた耐光性、耐熱性を示した。実施例４１も耐光性・耐熱性に関して実用上問題ないレベルであった。【０１２８】
【表１】
2012081411.tif 000003
【０１２９】
【表２】
2012081411.tif 000004
【０１３０】
【表３】
2012081411.tif 000005
【０１３１】
【表４】
2012081411.tif 000006
【０１３２】
【表５】
2012081411.tif 000007
【０１３３】
【表６】
2012081411.tif 000008
【０１３４】
【表７】
2012081411.tif 000009
【符号の説明】
【０１３５】
１  蛍光体シート
２  ＬＥＤチップ
３  電極
４  回路基板
５  金属細線
【図１】
2012081411.tif 000010
【図２】
2012081411.tif 000011
【図３】
2012081411.tif 000012
【国際調査報告】
2012081411.tif 000013
2012081411.tif 000014
2012081411.tif 000015
2012081411.tif 000016